(57)【要約】【課題】大型、高密度かつ偏平な多孔質体を適切に形成可能な固体電解コンデンサの製造方法、製造装置および固体電解コンデンサの低抵抗化、低インピーダンス化に好適な中間品を提供すること。【解決手段】  互いに対向して水平方向に移動可能な１対の押圧ブロック１１を備えた金型Ａを使用し、１対の押圧ブロック１１どうしの間に形成された上部開口状の空間部１５に、弁作用を有する金属３０を充填する工程と、１対の押圧ブロック１１を空間部１５の中央寄りに移動させて、粉末３０を加圧成形することにより、偏平な多孔質体３１を形成する工程と、を含む固体電解コンデンサの製造方法であって、金型Ａとしては、空間部１５の上方において昇降が可能であり、かつその下降時に１対の押圧ブロック１１を空間部１５の中央寄りに移動させることが可能な昇降ブロック１２を備えたものを使用し、粉末３０の加圧成形は、昇降ブロック１２を下降させることにより行なう。【選択図】  図１
2005079418.tif 000002
【特許請求の範囲】
【請求項１】
互いに対向して水平方向に移動可能な１対の押圧ブロックを備えた金型を使用し、上記１対の押圧ブロックどうしの間に形成された上部開口状の空間部に、弁作用を有する金属を充填する工程と、
上記１対の押圧ブロックを上記空間部の中央寄りに移動させて、上記粉末を加圧成形することにより、偏平な多孔質体を形成する工程と、
を含む固体電解コンデンサの製造方法であって、
上記金型としては、上記空間部の上方において昇降が可能であり、かつその下降時に上記１対の押圧ブロックを上記空間部の中央寄りに移動させることが可能な昇降ブロックを備えたものを使用し、
上記粉末の加圧成形は、上記昇降ブロックを下降させることにより行なうことを特徴とする、固体電解コンデンサの製造方法。
【請求項２】
上記粉末の加圧成形の前に、弁作用を有する金属製のワイヤの一部を上記空間部の上方から上記空間部に進入させるワイヤ配置工程と、
上記粉末の加圧成形の後に、上記ワイヤを上記多孔質体から離間した位置において切断する工程と、
をさらに含んでいる、請求項１に記載の固体電解コンデンサの製造方法。
【請求項３】
上記ワイヤを複数使用し、上記ワイヤ配置工程においては、上記複数のワイヤの一部を上記空間部の上方から上記空間部に進入させる、請求項２に記載の固体電解コンデンサの製造方法。
【請求項４】
上記ワイヤを切断する工程においては、上記複数のワイヤのうち少なくとも１本は、他のワイヤよりも上記多孔質体からの突出寸法が長くなるように切断する、請求項３に記載の固体電解コンデンサの製造方法。
【請求項５】
水平方向に移動自在に互いに対向して設けられた１対の押圧ブロックと、
上記１対の押圧ブロックを嵌入可能に形成された固定ブロックとを有し、
上記１対の押圧ブロックの１対の内向き側面と、上記固定ブロックの１対の内向き側面および上向き底面とにより囲まれた空間部が形成されており、
上記空間部に充填された金属粉末を上記１対の押圧ブロックにより加圧成形して偏平な多孔質体を形成するため金型を備えた、固体電解コンデンサの中間品の製造装置であって、
上記金型は、上記空間部の上方において昇降が可能であり、かつその下降時に上記１対の押圧ブロックを上記空間部の中央寄りに移動させることが可能な昇降ブロックをさらに有していることを特徴とする、固体電解コンデンサの中間品の製造装置。
【請求項６】
上記１対の押圧ブロックのそれぞれには、下方に向かうほど上記空間部から遠ざかるように傾斜した上向きの斜面が形成されており、
上記昇降ブロックには、上記１対の押圧ブロックの斜面と摺動可能に、下方に向かうほど互いの水平距離が大きくなるように傾斜した１対の斜面が形成されている、請求項５に記載の固体電解コンデンサの中間品の製造装置。
【請求項７】
上記昇降ブロックには、上記ワイヤを上下方向に貫通させるための孔部が１または複数形成されている、請求項５または６に記載の固体電解コンデンサの中間品の製造装置。
【請求項８】
弁作用を有する金属の多孔質体と、
上記多孔質体内に一部が進入し、かつその他の部分が上記多孔質体から突出した陽極と、
を備える固体電解コンデンサの中間品であって、
上記陽極は複数設けられており、かつそのいずれかの陽極は、その他の陽極よりも上記多孔質体から突出する寸法が長いことを特徴とする、固体電解コンデンサの中間品。
【発明の詳細な説明】
【技術分野】
【０００１】
本願発明は、弁作用を有する金属の多孔質焼結体を用いた固体電解コンデンサの製造方法、製造装置および固体電解コンデンサの中間品に関する。
【背景技術】
【０００２】
従来、ＣＰＵなどのデバイスから発生するノイズの除去や、電子機器の電源系の安定化を目的として、弁作用を有する多孔質焼結体を備えた固体電解コンデンサが、広く用いられている。
【０００３】
そのような固体電解コンデンサの製造方法の一例として、図１２，１３に示される方法が提案されている（特許文献１参照。）。図１２に示すように、この製造方法に用いられる製造装置は、固定ブロック１０１、可動ブロック１０２および押圧ブロック１０３を具備した金型Ｂ１を備えている。この製造方法においては、固定ブロック１０１および可動ブロック１０２により形成された空間部に弁作用を有する金属の粉末１０４を充填する。次いで、図１３に示されるように、ワイヤ１０５が突出するように設けられた押圧ブロック１０３を下降させることにより、粉末１０４を上下方向において加圧成形して、多孔質体１０６を形成する。この後に、この多孔質体を加熱焼成することにより、多孔質焼結体が得られ、この多孔質焼結体を用いて固体電解コンデンサを製造する。このような方法によれば、金型に圧縮力を付与するための駆動源を１つだけ備えればよく、製造装置を簡素な構造とすることが可能である。しかしながら、粉末１０４の加圧成形においては、ワイヤ１０５の軸方向としての上下方向において粉末１０４を圧縮するために、ワイヤ１０５と粉末１０４とが十分に圧着されず、ワイヤ１０５と多孔質体１０６とを確実に結合することが困難な場合があった。
【０００４】
一方、固体電解コンデンサの製造方法の他の例として、図１４に示される方法が提案されている（特許文献２参照。）。同図に示すように、この製造方法に用いられる製造装置は、固定ブロック２０１、可動ブロック２０２および１対の押圧ブロック２０３を具備した金型Ｂ２を備えている。この製造方法においては、固定ブロック２０１および１対の押圧ブロック２０３により形成された空間部に弁作用を有する金属の粉末を充填する。次いで、ワイヤ２０５が突出するように設けられた可動ブロック２０２により上記空間部を覆い、その後に１対の押圧ブロック２０３により上記粉末を水平方向において２方向から加圧成形して多孔質体を形成する。このような方法によれば、ワイヤ２０５の軸方向に交差する方向において上記粉末を圧縮するために、ワイヤ２０５と上記粉末とを十分に圧着することが可能であり、ワイヤ２０５と上記多孔質体とを確実に結合することができる。
【０００５】
【特許文献１】特開平１０−１０６８９８号公報（図１３，１４）
【特許文献２】特開平１０−１０６８９７号公報（図１１）
【発明の開示】
【発明が解決しようとする課題】
【０００６】
近年、ＣＰＵの高クロック化や、電子機器の高速化およびデジタル化に伴い、コンデンサとしても、広い周波数帯域におけるノイズ除去特性の向上や、高い周波数に対応して高い応答性で大容量の電力供給を行なうことが求められている。このような要請に応える手段としては、コンデンサの大容量化、低抵抗化および低インピーダンス化が有効である。多孔質焼結体を備えた固体電解コンデンサの場合、この多孔質焼結体の大型化、高密度化および偏平化を図ることが望ましい。
【０００７】
しかしながら、図１４に示された従来の製造方法においては、大型、高密度かつ偏平な多孔質体を形成する場合に、以下に述べるように未だ改善すべき点があった。
【０００８】
多孔質体を大型かつ高密度に仕上げるためには、圧縮力を大きくし、押圧ブロックの移動距離を長くする必要がある。特に、上記多孔質体は、偏平であるほど、たとえばこの後に加熱焼成されて多孔質焼結体とする工程において、上記粉末の密度の粗密に起因して過度に反ったり、破損してしまうなどの不具合を生じる可能性が高くなる。これらを防止する手段としても、上記多孔質体を大きな圧縮力で高密度に仕上げることが望ましい。このように、圧縮力を大きくし、上記押圧ブロックの移動距離を長くするためには、金型を高剛性なものとし、圧縮力を付与する駆動源を大出力のものとする必要がある。このような要請に応えるためには、従来技術においては、たとえば大出力の駆動源を２つ用意し、１対の押圧ブロックに上記２つの駆動源のそれぞれから直接圧縮力を付与する構成とすることとなる。これらの駆動源を、たとえば上記金型を挟んで互いに水平方向に離間した位置に設置する構成とすると、上記製造に用いる製造装置全体のスペースが大きくなってしまい、またコストの抑制にも不利であった。
【０００９】
本願発明は、上記した事情のもとで考え出されたものであって、大型、高密度かつ偏平な多孔質体を適切に形成可能な固体電解コンデンサの製造方法、製造装置および固体電解コンデンサの低抵抗化、低インピーダンス化に好適な中間品を提供することを課題としている。
【課題を解決するための手段】
【００１０】
上記課題を解決するため、本願発明では、次の技術的手段を講じている。
【００１１】
本願発明の第１の側面によって提供される固体電解コンデンサの製造方法は、互いに対向して水平方向に移動可能な１対の押圧ブロックを備えた金型を使用し、上記１対の押圧ブロックどうしの間に形成された上部開口状の空間部に、弁作用を有する金属を充填する工程と、上記１対の押圧ブロックを上記空間部の中央寄りに移動させて、上記粉末を加圧成形することにより、偏平な多孔質体を形成する工程と、を含む固体電解コンデンサの製造方法であって、上記金型としては、上記空間部の上方において昇降が可能であり、かつその下降時に上記１対の押圧ブロックを上記空間部の中央寄りに移動させることが可能な昇降ブロックを備えたものを使用し、上記粉末の加圧成形は、上記昇降ブロックを下降させることにより行なうことを特徴としている。
【００１２】
このような構成によれば、上記昇降ブロックを下降させることにより、上記粉末を水平方向において２方向から圧縮して加圧成形することができる。上記昇降ブロックを下降させるためには、たとえば、上記昇降ブロックの上方に駆動源を１つだけ設ければ良い。そのために、製造装置を簡素な構成とすることが可能であり、装置全体の省スペース化やコストの抑制に好適である。また、上記圧縮を上記多孔質体の厚み方向において行なうことにより、上記多孔質体を大型、高密度かつ偏平に仕上げる場合において、上記１対の押圧ブロックの移動距離を短くすることが可能である。そのために、上記加圧成形において上記粉末の密度に粗密を生じにくく、上記多孔質体の均一化を図ることができる。したがって、たとえば、上記多孔質体を加熱焼成して多孔質焼結体とする工程において、粉末の密度の粗密に起因する反りや破損を抑制するのに好適である。
【００１３】
本願発明の好ましい実施の形態においては、上記粉末の加圧成形の前に、弁作用を有する金属製のワイヤの一部を上記空間部の上方から上記空間部に進入させるワイヤ配置工程と、上記粉末の加圧成形の後に、上記ワイヤを上記多孔質体から離間した位置において切断する工程と、をさらに含んでいる。このような構成によれば、上記ワイヤのうち上記切断により上記多孔質体側に残された部分が、上記多孔質体に一部が進入する陽極となり、このような陽極と多孔質体とを備えた固体電解コンデンサの中間品を適切に製造することができる。上記陽極を上記多孔質体に接合するなどの工程をあらたに必要としないために、作業効率が良い。また、上記粉末は、上記ワイヤの軸方向に交差する方向に圧縮されるために、上記粉末と上記ワイヤとを確実に結合させることができる。
【００１４】
本願発明の好ましい実施の形態においては、上記ワイヤを複数使用し、上記ワイヤ配置工程においては、上記複数のワイヤの一部を上記空間部の上方から上記空間部に進入させる。このような構成によれば、複数の陽極を備えた固体電解コンデンサを容易に製造することができる。複数の陽極を備えた固体電解コンデンサは、電流を複数の陽極に分散して流すことが可能であり、低抵抗化と低インピーダンス化を図ることができる。そのために、発熱の虞れが少なく、発火防止の信頼性を向上させることができるとともに、大容量の電力供給の高速応答化が可能となる。さらに、上記コンデンサを流れるすべての電流が、上記ワイヤを流れる構成とすれば、この電流が上記コンデンサの等価直列インダクタンスを流れることとなり、特に高周波数帯域のノイズを遮断するのに好適である。
【００１５】
好ましい実施の形態においては、上記ワイヤを切断する工程においては、上記複数のワイヤのうち少なくとも１本は、他のワイヤよりも上記多孔質体からの突出寸法が長くなるように切断する。このような構成によれば、後述する本願発明の第３の側面の作用を発揮可能な固体電解コンデンサの中間品を、適切に製造することができる。
【００１６】
本願発明の第２の側面によって提供される固体電解コンデンサの中間品の製造装置は、水平方向に移動自在に互いに対向して設けられた１対の押圧ブロックと、上記１対の押圧ブロックを嵌入可能に形成された固定ブロックとを有し、上記１対の押圧ブロックの１対の内向き側面と、上記固定ブロックの１対の内向き側面および上向き底面とにより囲まれた空間部が形成されており、上記空間部に充填された金属粉末を上記１対の押圧ブロックにより加圧成形して偏平な多孔質体を形成するため金型を備えた、固体電解コンデンサの中間品の製造装置であって、上記金型は、上記空間部の上方において昇降が可能であり、かつその下降時に上記１対の押圧ブロックを上記空間部の中央寄りに移動させることが可能な昇降ブロックをさらに有していることを特徴としている。
【００１７】
このような構成とされた製造装置を用いれば、上記製造方法において述べたように、装置全体の省スペース化とコストの抑制とを図ることができる。また、上記多孔質体における粉末の密度の均一化が可能であり、上記多孔質体の反りや破損を抑制するのに好適である。
【００１８】
本願発明の好ましい実施の形態においては、上記１対の押圧ブロックのそれぞれには、下方に向かうほど上記空間部から遠ざかるように傾斜した上向きの斜面が形成されており、上記昇降ブロックには、上記１対の押圧ブロックの斜面と摺動可能に、下方に向かうほど互いの水平距離が大きくなるように傾斜した１対の斜面が形成されている。
【００１９】
このような構成によれば、上記昇降ブロックを下降させることにより、上記昇降ブロックおよび１対の押圧ブロックの斜面どうしが圧接されて互いに摺動することとなり、上記１対の押圧ブロックは水平方向において上記空間部の中央寄りに移動される。そのために、上記粉末を水平方向において２方向から圧縮して、加圧成形することができる。このように、上記下降させる力を水平方向において２方向から圧縮する力へと変換する手段としては、上記昇降ブロックおよび１対の押圧ブロックに斜面を形成するだけで良いために、複雑な機構を必要とせず、装置の信頼性を低下させる虞れが少ない。また、上記圧縮力を高めることに対応して、上記金型の高剛性化を図る場合においても、上記昇降ブロックおよび１対の押圧ブロックは、簡素な構造であるために、容易に剛性を高めることができる。
【００２０】
本願発明の好ましい実施の形態においては、上記昇降ブロックには、上記ワイヤを上下方向に貫通させるための孔部が１または複数形成されている。このような構成によれば、上記ワイヤを上記空間部に容易に配置することができる。また、複数の孔部を形成すれば、複数のワイヤを配置するのに好適である。
【００２１】
本願発明の第３の側面によって提供される固体電解コンデンサの中間品は、弁作用を有する金属の多孔質体と、上記多孔質体内に一部が進入し、かつその他の部分が上記多孔質体から突出した陽極と、を備える固体電解コンデンサの中間品であって、上記陽極は複数設けられており、かつそのいずれかの陽極は、その他の陽極よりも上記多孔質体から突出する寸法が長いことを特徴としている。
【００２２】
このような構成によれば、上記多孔質体が大型かつ偏平であっても、他の陽極よりも突出部分が長い陽極を把持することにより、上記多孔質体を容易に搬送することができる。したがって、加圧成形された上記多孔質体を装置から取出す際や、上記多孔質体を加熱焼成して多孔質焼結体とした後に、その内部に誘電体層や電解質層を形成するために水溶液に浸漬する際などに便利である。また、１本の陽極のみを長いものとすれば、その他の陽極は上記コンデンサの機能を発揮するために最低限必要な長さとすればよく、ワイヤ使用量の節約を図ることが可能であり、コスト抑制に有利である。
【００２３】
本願発明のその他の特徴および利点は、添付図面を参照して以下に行う詳細な説明によって、より明らかとなろう。
【発明を実施するための最良の形態】
【００２４】
以下、本願発明の好ましい実施の形態につき、図面を参照して具体的に説明する。
【００２５】
図１〜図１１は、本願発明に係る実施形態における固体電解コンデンサの製造方法および製造装置の一例を示している。
【００２６】
図１に示すように、本実施形態に用いられる製造装置は、固定ブロック１０、１対の押圧ブロック１１および昇降ブロック１２を具備した金型Ａを備えている。
【００２７】
１対の押圧ブロック１１は、水平方向に移動可能に固定ブロック１０に形成された溝部１０ｃに嵌入している。図１〜図３によく表われているように、固定ブロック１０の１対の内向き側面１０ａおよび底面１０ｂと、１対の押圧ブロック１１の１対の内向きの側面１１ａとにより、空間部１５が形成されている。１対の側面１１ａの対面方向が、この後の工程により形成される多孔質体の厚み方向であり、１対の側面１０ａの対面方向が、上記多孔質体の幅方向である。
【００２８】
昇降ブロック１２は、空間部１５の上方に備えられている。昇降ブロック１２は、たとえばその上方に設けられた油圧シリンダなどの駆動源（図示略）により、昇降自在とされている。この昇降ブロック１２には、３本のワイヤ４０を上下方向に貫通させるための３つの孔部１２ｈが形成されている。ワイヤ４０は、たとえばニオブやタンタルなどの弁作用を有する金属製であり、この製造装置により製造される固体電解コンデンサの陽極の材料として用いられるものである。これらの孔部１２ｈを通して、３本のワイヤ４０が上方から下方へと延出するように配置されている。なお、昇降ブロック１２の上方には、３本のワイヤ４０を送り出すための送り出し装置（図示略）が備えられており、ワイヤ４０を昇降ブロック１２を通して所望の長さだけ送り出し、保持することが可能となっている。
【００２９】
図２によく表われているように、１対の押圧ブロック１１のそれぞれには、下方に向かうほどに空間部１５から遠ざかるように傾斜した上向きの斜面１１ｃが形成されている。これらの斜面１１ｃは、鉛直方向に対して略４５°の角度とされている。一方、昇降ブロック１２には、下方に向かうほどに互いの水平距離が大きくなるように傾斜した１対の斜面１２ｃが形成されている。１対の斜面１２ｃも、鉛直方向に対して、略４５°の角度とされている。昇降ブロック１２が、上記駆動源により下降されると、１対の斜面１１ｃおよび１２ｃは、圧接されて互いに摺動することとなり、１対の押圧ブロック１１が水平方向において空間部１５の中心寄りに移動される。これにより、上記駆動源の駆動力が、昇降ブロック１２を介して、１対の押圧ブロック１１を互いに水平方向に移動させる力へと変換可能となっている。
【００３０】
このような構成によれば、この後に説明するように、空間部１５に充填された粉末を水平方向における２方向から圧縮する処理を含む製造方法に用いる製造装置を、昇降ブロック１２を昇降させるための駆動源が１つだけ備えられた構成とすることができる。したがって、従来技術において、たとえば１対の押圧ブロックに駆動源から直接圧縮力を付与するために、２つの駆動源を用意する必要があるのに比べて、駆動源の個数を削減することができる。また、たとえば上記２つの駆動源が、１対の押圧ブロックを挟んで水平方向にそれぞれが離間した位置に設けられた構成と比べて、本実施形態においては、駆動源を設置するために大きなスペースを必要としないために、製造装置全体のスペース効率の向上を図ることができる。
【００３１】
また、上記駆動源の駆動力を水平方向における圧縮力へと変換する手段としては、１対の押圧ブロック１１および昇降ブロック１２に、１対ずつの斜面１１ｃ、１２ｃを形成するだけで良く、簡素な構造とすることができる。そのために、たとえば、上記粉末を圧縮して形成される多孔質体を、さらに高密度に仕上げることを目的として、上記圧縮力を高める場合に、１対の押圧ブロック１１および昇降ブロック１２のサイズを大型化するなどして、これらの高剛性化を容易に図ることができる。また、上記圧縮力を高めるために上記駆動源を大出力なものとする場合においても、１つの駆動源を大出力なものとするだけで良いために、コストの抑制に有利である。
【００３２】
次に、本願発明に係る固体電解コンデンサの製造方法の一実施形態について、以下に説明する。
【００３３】
まず、図４に示すように、１対の押圧ブロック１１を所定の位置に固定し、空間部１５を形成しておく。この空間部１５に、弁作用を有する金属の粉末３０を充填する。この弁作用を有する金属としては、たとえばニオブやタンタルを用いることができる。なお、たとえば上記充填の後にスキージを利用して、粉末３０のうち空間部１５から余分に盛り上がっている部分を取り除けば、所定の量の粉末３０を空間部１５に均一に充填することができる。
【００３４】
次いで、図５および図６に示すように、封止ブロック１３により空間部１５の上方を覆う。封止ブロック１３には、３つの孔部１３ｈが形成されている。この封止ブロック１３を、たとえばボルト（図示略）を用いて固定ブロック１０に固定しておく。
【００３５】
空間部１５を封止ブロック１３により覆った後に、図７に示すように、昇降ブロック１２を下降させる。なお、本図は昇降ブロック１２が下降する過程において、１対ずつの斜面１１ｃおよび１２ｃが接触した時の状態を表している。この際、３本のワイヤ４０を、上記送り出し装置により昇降ブロック１２の下降にあわせて送り出し、３本のワイヤ４０を昇降ブロック１２から下方に延出させつつ下降させる。これにより、３本のワイヤ４０の一部を、３つの孔部１３ｈを通して空間部１５に充填された粉末３０内に進入させる。
【００３６】
そして、図８に示すように、さらに昇降ブロック１２を下降させて、粉末３０を加圧成形する。より具体的には、１対ずつの斜面１１ｃおよび１２ｃどうしが接触した後に、さらに昇降ブロック１２を下降させて、１対の斜面１１ｃおよび１２ｃを圧接して互いに摺動させることにより、１対の押圧ブロック１１を水平方向において空間部１５の中央寄りに移動させる。そして昇降ブロック１２を所定位置において停止させる。これにより、粉末３０を１対の押圧ブロック１１により水平方向において２方向から圧縮し、偏平な多孔質体３１を形成する。
【００３７】
この工程においては、粉末３０は多孔質体３１の厚み方向としての水平方向において圧縮される。多孔質体３１は偏平な矩形状であり、その幅に対して厚みが小さいものであるために、１対の押圧ブロック１１の移動距離は比較的短い。したがって、粉末３０が圧縮される距離も短くなり、粉末３０に粗密を生じにくくなる。そのために、たとえば多孔質体３１を多孔質焼結体とするための加熱焼成においても、多孔質体３１内における粉末３０の粗密に起因する反りや破損などを抑制することができる。
【００３８】
また、粉末３０は、加圧成形においてワイヤ４０の軸と略直交する方向に圧縮される。そのために、たとえば上記粉末がワイヤ４０の軸方向に圧縮される場合と比べて、粉末３０とワイヤ４０とはより強く圧着されることとなり、これらの接合の確実化を図ることができる。
【００３９】
さらに、粉末３０の加圧成形においては、多孔質体３１の厚み方向を向く２つの表面は１対の押圧ブロック１１の１対の側面１１ａとほとんど擦れ合うことが無い。そのために、上記２つの表面に形成された微細な孔が不当に目詰まりすることを抑制可能である。したがって、これらの表面から、この後の工程において、誘電体層や電解質層を形成するための水溶液を多孔質体３１内に適切に含浸させることが可能であり、極性を有する固体電解コンデンサとしての機能を適切に発揮させることができる。
【００４０】
粉末３０を加圧成形することにより多孔質体４１を形成した後に、図９に示すように、昇降ブロック１２を上方に退避させる。この退避させる工程は、ワイヤ４０を、上記送り出し装置（図示略）により保持した状態において行なう。これにより、昇降ブロック１２を退避させる最中に、ワイヤ４０に不当な力が加わることが回避可能であり、ワイヤ４０と多孔質体３１との結合が弱くなったり、ワイヤ４０が抜け出たりすることを防止することができる。
【００４１】
図１０によく表われれているように、昇降ブロック１２を退避させた後に、３本のワイヤ４０を所定の位置において切断する。ここで、３本のワイヤ４０のうちそれらの中央に位置するワイヤ４０を、その他の２本のワイヤ４０よりも、多孔質体３１から離間した位置において切断する。これにより、多孔質体３１側に残されたワイヤ４０の切断片が、多孔質体３１からの突出寸法が大きい１本の陽極４１ａと、上記突出寸法が小さい２本の陽極４１ｂとなる。この後に、昇降ブロック１２をさらに上方に退避させる。次いで、封止ブロック１３の固定を解除して取り除き、１対の押圧ブロック１１を水平方向に離間する方向に退避させて、多孔質体３１を装置から取出す。これにより、図１１に示される３本の陽極４１ａ，４１ｂが進入した多孔質体３１を備えた固体電解コンデンサの中間品を形成することができる。このような方法によれば、たとえば３本の陽極４１ａ，４１ｂを多孔質体３１に接合する工程を新たに行なうこと無く、多孔質体３１に３本の陽極４１ａ，４１ｂを設けることができる。そのために、上記中間品を作業効率良く形成することができる。
【００４２】
また、製造装置から上記中間品を取り出す際や、誘電体層および電解質層を形成するために水溶液に上記中間品を浸漬する際には、陽極４１ａを把持して搬送し、多孔質体３１を直接把持することを回避することが可能である。このように搬送すれば、多孔質体３１の表面に形成された多数の微細な孔に目詰まりを生じさせたり、多孔質体３１に不当な力を加えて変形および損傷を与えることなどの虞れを少なくすることができる。さらに、陽極４１ａのみが、多孔質体３１からの突出寸法が把持可能な長さとされており、その他の２本の陽極４１ｂについては、上記突出寸法が短い。そのために、たとえば、２本の陽極４１ｂの上記突出寸法を、この後の工程により樹脂パッケージタイプのコンデンサとするために必要最低限な長さとすれば、ワイヤ４０の使用量の抑制が可能であり、コスト低減に有利である。なお、陽極４１ａは、最終的に２本の陽極４１ｂと同一長さとしても良い。
【００４３】
上記中間品を形成した後は、たとえば多孔質体３１を多孔質焼結体とするための加熱焼成の工程や、上記多孔質焼結体内に誘電体層および電解質層を形成するための化成処理の工程を行なう。これにより、固体電解コンデンサが製造される。
【００４４】
本実施形態により製造されるコンデンサは、たとえば、上記多孔質焼結体を、陽極４１ａから２本の陽極４１ｂへと回路電流が流れるように電気回路に接続することにより、広い周波数帯域におけるノイズ除去特性を向上させることが可能である。また、上記回路電流が２本の陽極４１ｂに分散して流れることにより、低抵抗化と低インピーダンス化とが可能である。したがって、発火防止の信頼性の向上と大容量の電力供給の高速応答化とを図ることができる。
【００４５】
また上記コンデンサは、３本の陽極が多孔質体３１の１つの側面から突出した構造となる。このような構造によれば、上記コンデンサを回路に実装するための端子を、上記コンデンサの一側面に集中して配置することが可能となる。したがって、上記端子に接続される回路の配線パターンを、一方向からこのコンデンサに向かうように配置することが可能であり、回路上のスペース効率を向上させることができる。
【００４６】
このように本実施形態によれば、製造装置に設けられる駆動源の数を最小数とし、装置全体のスペース効率の向上を図ることができる。さらに、上記加圧成形における圧縮力を高める場合においても、金型Ａの構造が簡素であることにより、高剛性化が容易であり、また駆動源の個数が少ないことにより、コストの抑制に有利である。これらに加えて、本実施形態により形成される中間品は、多孔質体３１における粉末３０の密度の均一化が可能であり、製造工程における反りや破損の抑制を図ることができる。また、上記中間品から製造される固体電解コンデンサは、広い周波数帯域におけるノイズ除去特性の向上、大容量の電力供給の高速応答化、および発火防止の信頼性向上を図るのに好適である。
【００４７】
なお、本願発明に係る固体電解コンデンサの製造方法は、上記実施形態に限定されるものではない。
【００４８】
１対の押圧ブロック１１および昇降ブロック１２に形成された斜面１１ｃ，１２ｃの鉛直方向に対する角度は、４５°に限定されない。これ以外の角度であっても、斜面１１ｃ，１２ｃが、互いに圧接されて摺動可能である。また、これらの斜面の形状は平滑な面状に限らず、たとえばこれらの斜面の一方に摺動する方向に延びる凸部と、他方の斜面に上記凸部と嵌合する凹部とを形成しても良い。このような構成によれば、上記斜面どうしの摺動の確実化を図ることができる。
【００４９】
１つの側面から進入する陽極の本数は３本に限らず、たとえば１本でも良いし、３本より多くても良い。また、上記中間品を搬送するために突出部分の長さを把持可能な長さとする陽極の本数も、本実施形態におけるように１本に限らず、複数本とすることができる。
【００５０】
上記陽極を形成するための手段は、送り出し装置を利用して、ワイヤを空間部に所定長さだけ延出するように配置する手法に代えて、たとえば、あらかじめ切断された所定の長さのワイヤを、昇降ブロックに形成された孔部に固定しておき、このワイヤが空間部に延出するように配置する構成としてもよい。
【００５１】
本願発明により形成される多孔質体は、矩形状に限定されず、それ以外のたとえば多角形状であってもよい。
【００５２】
本願発明に係る製造方法により製造される固体電解コンデンサの用途は、ＣＰＵに代表されるデバイスのノイズ除去のみに限らず、ＤＣ−ＤＣコンバータの出力平滑化や、バイパス回路のリップル除去などにも用いることもできる。
【図面の簡単な説明】
【００５３】
【図１】本願発明に係る固体電解コンデンサの製造方法の一例に用いる製造装置の全体斜視図である。
【図２】図１のＩＩ−ＩＩ線に沿う断面図である。
【図３】図１のＩＩＩ−ＩＩＩ線に沿う断面図である。
【図４】本願発明に係る固体電解コンデンサの製造方法の一例を示す断面図である。
【図５】本願発明に係る固体電解コンデンサの製造方法の一例を示す斜視図である。
【図６】図５のＶＩ−ＶＩ線に沿う断面図である。
【図７】本願発明に係る固体電解コンデンサの製造方法の一例を示す断面図である。
【図８】本願発明に係る固体電解コンデンサの製造方法の一例を示す断面図である。
【図９】本願発明に係る固体電解コンデンサの製造方法の一例を示す断面図である。
【図１０】本願発明に係る固体電解コンデンサの製造方法の一例を示す断面図である。
【図１１】本願発明に係る固体電解コンデンサの製造方法の一例により形成される中間品の全体斜視図である。
【図１２】従来の製造方法に用いられる金型の一例である。
【図１３】従来の製造方法に用いられる金型の一例である。
【図１４】従来の製造方法に用いられる金型の他の例である。
【符号の説明】
【００５４】
Ａ  金型
１０  金型の固定ブロック
１１  金型の押圧ブロック
１２  金型の昇降ブロック
１３  金型の封止ブロック
１５  空間部
１１ｃ，１２ｃ  斜面
３０  弁作用を有する金属の粉末
３１  弁作用を有する金属の多孔質体
４０  弁作用を有する金属のワイヤ
４１ａ，４１ｂ  陽極
【図１】
2005079418.tif 000003
【図２】
2005079418.tif 000004
【図３】
2005079418.tif 000005
【図４】
2005079418.tif 000006
【図５】
2005079418.tif 000007
【図６】
2005079418.tif 000008
【図７】
2005079418.tif 000009
【図８】
2005079418.tif 000010
【図９】
2005079418.tif 000011
【図１０】
2005079418.tif 000012
【図１１】
2005079418.tif 000013
【図１２】
2005079418.tif 000014
【図１３】
2005079418.tif 000015
【図１４】
2005079418.tif 000016